ЛИСТ СТЕКЛА, ПОКРЫТЫЙ ПАКЕТОМ ТОНКИХ СЛОЕВ И СЛОЕМ ЭМАЛИ

1. Материал, содержащий лист стекла, покрытый на по меньшей мере одной части одной из его сторон пакетом тонких слоев, содержащим по меньшей мере один слой на основе нитрида, причем упомянутый пакет покрыт на по меньшей мере одной части своей поверхности слоем эмали, содержащей висмут, причем упомянутый пакет дополнительно содержит в контакте со слоем эмали слой, называемый контактным слоем, который выполнен на основе оксида.
2. Материал по п. 1, в котором упомянутый по меньшей мере один слой на основе нитрида содержит нитрид по меньшей мере одного элемента, выбранного из алюминия, кремния, циркония, титана, в частности, представляет собой слой на основе нитрида кремния.
3. Материал по любому из предыдущих пунктов, в котором контактный слой содержит оксид по меньшей мере одного элемента, выбранного из алюминия, кремния, титана, цинка, циркония, олова, в частности, представляет собой слой на основе оксида кремния.
4. Материал по любому из предыдущих пунктов, в котором упомянутый по меньшей мере один слой на основе нитрида находится в контакте с контактным слоем.
5. Материал по любому из предыдущих пунктов, в котором контактный слой обладает физической толщиной по меньшей мере 40 нм.
6. Материал по любому из предыдущих пунктов, такой, что пакет содержит по меньшей мере один функциональный слой, в частности, электропроводящий функциональный слой.
7. Материал по предыдущему пункту, в котором по меньшей мере один электропроводящий функциональный слой выбран из металлических слоев, в частности, из серебра или ниобия, а также слоев прозрачного проводящего оксида, в частности, выбранного из оксида индия и олова, легированных оксидов олова, легированных оксидов цинка.
8. Материал по любому из предыдущих пунктов, такой, что слой эмали выполнен на основе боросиликата висмута и цинка.
9. Материал по предыдущему пункту, такой, что слой эмали обладает химическим составом, содержащим следующие оксиды, в массовых содержаниях, варьирующихся в указанных ниже пределах:
2
3
BO 1-10%, в частности 2-8%,
2
SiO 15-40%, в частности 20-35%,
2
3
BiO 5-45%, в частности 10-40%,
ZnO 7-25%, в частности 8-20%.
10. Материал по любому из предыдущих пунктов, такой, что слой эмали является непрозрачным, черного оттенка, и образует полосу по периферии листа стекла.
11. Остекление, содержащее по меньшей мере один материал по любому из предыдущих пунктов.
12. Остекление по предыдущему пункту, которое представляет собой остекление для крыши автомобиля, в котором сторона листа стекла, несущая на себе пакет тонких слоев и слой эмали, является внутренней стороной остекления, причем упомянутый лист стекла механически упрочнен и/или ламинирован с по меньшей мере одним другим листом стекла посредством склеивающего промежуточного слоя.
13. Способ изготовления материала по любому из пп. 1-10, содержащий осаждение пакета тонких слоев, содержащего по меньшей мере один слой на основе нитрида, на по меньшей мере одну часть стороны листа стекла, с последующим нанесением на по меньшей мере одну часть поверхности упомянутого пакета слоя эмали, содержащей висмут.
14. Способ по предыдущему пункту, в котором по меньшей мере одну часть пакета тонких слоев осаждают путем химического осаждения из газовой фазы или путем катодного распыления.
15. Способ по любому из пп. 13 и 14, в котором нанесение слоя эмали включает этап обжига при температуре по меньшей мере 600°C, в частности, в ходе обработки гибкой и/или закалкой листа стекла.